필요 하 다면 가교 화 점토 는 예비 처리 될 수 있 다 . 예 를 들 면 , 가교 화 벤토나이트 는 중합 반응기 에 첨가 되 기 전 에 약 300 ℃ 에서 불활성 분위기 , 전형 적 으로 는 건조 질소 하 에서 1 내지 3 시간 동안 건조 되 어 예비 처리 된다 . 본원 에서 예시 적 인 예비 처리 가 기술 되 지만 예비 가열 은 여러 기타 온도 및 시간 동안 수행 될 수 있 다는 것 을 이해 하 여야 하 며 , 온도 및 시간 단계 임의 조합 모두 는 본 발명 에서 포괄 된다 .